(57)【要約】【課題】虫類の登高を防止することができる塗膜を形成する虫類登高防止塗料および虫類登高防止塗装物品を提供する。【解決手段】平均粒径０．１〜５０μｍの含フッ素樹脂粒子を、不揮発分に対して、５０〜９９質量％、好ましくは５５〜９８質量％、特に好ましくは６０〜９８質量％含有する虫類登高防止塗料、好ましくは、分散媒として水を含有する虫類登高防止水性懸濁液塗料にする。この虫類登高防止塗料を、被塗装物品に乾燥後の塗膜の重量で好ましくは１〜２０００ｇ／ｍ２塗布して虫類登高防止塗装物品とする。【選択図】    なし【特許請求の範囲】
【請求項１】
平均粒径０．１〜５０μｍの含フッ素樹脂粒子を、不揮発分に対して、５０〜９９質量％含有することを特徴する虫類登高防止塗料。
【請求項２】
請求項１記載の虫類登高防止塗料が、被塗装物品に塗布されてなることを特徴とする虫類登高防止塗装物品。
【発明の詳細な説明】
【０００１】
【発明の属する技術分野】
本発明は、虫類の登高を防止するための虫類登高防止塗料および虫類登高防止塗装物品に関する。
【０００２】
【従来の技術】
従来、ムカデ、アリ、ゴキブリ、ダンゴ虫、クモ等の歩行性昆虫または節足動物などの虫類が家屋壁面を登高して室内に侵入することを防止する手段は講じられていない。
壁面での虫類の登高を防止するために、昆虫類に対する殺虫剤又は忌避剤を壁面に塗布する方法が考えられるが（例えば、特許文献１参照）、かかる薬剤は一時的に有効であっても、壁面への薬剤の浸透により効果を減じ、また人体に対する有害性も懸念されるという問題がある。
また、壁面に目止め層を塗布した後にシリコーンやフッ素系離型剤を塗布して虫類の登高を妨げることも考えられるが（例えば、特許文献２参照）、塗布施工された壁面を有効に焼き付け処理できないために、離型剤が経時的に壁面に浸透し効果を失う問題がある。
【０００３】
【特許文献１】
特開２００１−２１３７０５号公報
【特許文献２】
特開平１１−３４９８６２号公報
【０００４】
【発明が解決しようとする課題】
本発明は、かかる問題のない、物品の壁面での虫類の登高を防止することができる塗膜を形成できる虫類登高防止塗料および虫類登高防止塗装物品の提供を目的とする。
【０００５】
【課題を解決するための手段】
本発明は、平均粒径０．１〜５０μｍの含フッ素樹脂粒子を、不揮発分に対して、５０〜９９質量％含有することを特徴とする虫類登高防止塗料である。
また、本発明は、上記虫類登高防止塗料が、被塗装物品に塗布されてなることを特徴とする虫類登高防止塗装物品である。
【０００６】
【発明の実施の形態】
本発明でいう虫類とは、アリ、シロアリ、ヨトウムシ幼虫、ハエ幼虫等の歩行性昆虫、蜂、ゴキブリ、ハエ、カメムシ等の飛翔性昆虫、ダンゴ虫、クモ、ムカデ等の複数の足を有する小型節足動物を総称したものである。
【０００７】
本発明でいう含フッ素樹脂とは、ポリテトラフルオロエチレン（以下、ＰＴＦＥという。）、テトラフルオロエチレン／ヘキサフルオロプロピレン共重合体（以下、ＦＥＰという。）、テトラフルオロエチレン／パーフルオロアルキルビニルエーテル共重合体（以下、ＰＦＡという。）、ポリクロロトリフルオロエチレン（以下、ＰＣＴＦＥという。）、ポリふっ化ビニル（以下、ＰＶＦという。）、エチレン／テトラフルオロエチレン共重合体（以下、ＥＴＦＥという。）、エチレン／クロロトリフルオロエチレン共重合体（以下、ＥＣＴＦＥという。）などのフッ素含有重合体が含まれる。なお、これらの含フッ素樹脂には、他の共重合単位などの他の成分が分子内に少量含有されている変性含フッ素樹脂も含まれる。
【０００８】
これらの含フッ素樹脂のうち、ＰＴＦＥ、ＦＥＰ、ＰＦＡ、ＥＴＦＥが虫類登高防止効果が高く好ましく、ＰＴＦＥ、ＦＥＰ、ＰＦＡが特に好ましい。これらの含フッ素樹脂が虫類登高防止処理に使用された場合、潤滑性が良好であるため、虫類が這い上がろうとする際に足を滑らせて上ることが困難となる。
【０００９】
含フッ素樹脂の平均粒径は、０．１〜５０μｍであり、０．１〜３０μｍがより好ましく、０．１〜１０μｍが特に好ましい。含フッ素樹脂の平均粒子径が大きすぎると表面が粗となり虫類登高防止効果が薄れるほか、虫類登高防止塗料中でのＰＴＦＥ粒子の沈降が早く、好ましくない。含フッ素樹脂の平均粒子径が小さすぎる場合は、商業的に重合することが困難である。
【００１０】
上記含フッ素樹脂は、懸濁重合、乳化重合、溶液重合など種々の重合方法により製造できるが、乳化重合法により得られた平均粒径が０．１〜１μｍのフッ素樹脂ディスパージョン、あるいは懸濁重合法や溶液重合法で得られた平均粒径５〜５０μｍの含フッ素樹脂が好ましい。また、前記平均粒径５〜５０μｍの含フッ素樹脂を放射線分解法、熱分解法により低分子量化させ、平均粒径０．１〜１０μｍに粉砕した粒子も好ましい。
【００１１】
なお、フッ素系離型剤としてオイル状のものが各種市販されているが、これらは経時的に壁面に浸透し、効果を減ずるため虫類登高防止処理には適さない。これに対して本発明の虫類登高防止塗料は、平均粒径０．１〜５０μｍの粒子状であるため、壁面に浸透して効果を減ずることがなく、長期間有効である。
本発明の虫類登高防止塗料は、粉体塗料であってもよいし、懸濁液塗料であってもよい。懸濁液塗料は、水性懸濁液塗料であってもよいし、有機溶媒懸濁液塗料であってもよいが、水性懸濁液塗料が好ましい。
【００１２】
本発明の虫類登高防止塗料中の含フッ素樹脂の含有量は、不揮発分に対して５０〜９９質量％であり、５５〜９８質量％がより好ましく、６０〜９８質量％が特に好ましい。含フッ素樹脂の含有量が多すぎると塗膜の密着性が低下し、含フッ素樹脂の含有量が少なすぎると虫類登高防止効果が低い。なお、不揮発分とは、虫類登高防止塗料約１０ｇを１２０℃で２時間乾燥後の残渣を意味する。
【００１３】
不揮発分としては、フッ素樹脂以外の他の樹脂、界面活性剤、後述する添加剤などが挙げられる。
フッ素樹脂以外の他の樹脂としては、アクリル樹脂、ウレタン樹脂、酢酸ビニル樹脂、エチレン酢酸ビニル樹脂、塩化ビニル樹脂、塩化ビニリデン樹脂、ポリアミド樹脂、ポリアミドイミド樹脂、ポリスルホン樹脂、ポリエーテルスルホン等の樹脂が挙げられる。これらの樹脂は、密着性や耐水性を向上させることができる。これらの他の樹脂は、水性分散液の形態で用いてもよいし、または油性分散液の形態で用いてもよいが、水性分散液の形態で用いることが好ましい。
【００１４】
フッ素樹脂以外の他の樹脂の粒子の平均粒径は、１μｍ以下が好ましい。また、フッ素樹脂以外の他の樹脂の粒子の平均粒径は、フッ素樹脂の粒子の平均粒径の１／５以下が好ましい。
本発明において、虫類登高防止塗料中に含まれる揮発性物質としては、水、メタノール、エタノール、イソプロパノール、トルエン、キシレン、セロソルブ、ジメチルホルムアミド、シクロヘキサノン等が挙げられる。特に、水を主体とすることが、液の安定性、使用時の安全性、環境汚染防止の観点から好ましい。
【００１５】
虫類登高防止塗料の粘度は、不揮発分濃度を変えたり、水溶性ポリマー等の増粘剤を使用することにより、１〜１０万（ｍＰａ・ｓ）の範囲で取り扱いに好適な粘度を選ぶことができる。また、壁面に塗布した場合にたれ落ち難いようチキソトロピー付与剤を併用してもよい。また、その他、ノニオン系界面活性剤、アニオン系界面活性剤、各種レベリング剤、防腐剤、顔料などの着色剤、殺虫剤、害虫忌避剤、その他公知の成分を必要に応じて添加して使用することができる。
また、腐敗防止や粘度安定化のためにアンモニアやアルカリ成分などを添加して、虫類登高防止塗料のｐＨを８〜１１、好ましくは９〜１０に調整しても良い。
本発明の虫類登高防止塗料は、上記成分を適宜配合することにより得ることができる。
【００１６】
本発明の虫類登高防止塗装物品を得る方法としては、被塗装物品の任意の面に対し、本発明の虫類登高防止塗料を、刷毛塗り、ローラー塗り、スプレー塗りなど各種の方法で塗布したのち、自然乾燥、または、温風などでの強制乾燥などにより乾燥させ、塗膜を得ることができる。なお、乾燥後に塗膜を平滑なヘラや布で摩擦したり、回転バフで摩擦し、表面を平滑化させると、密着性や撥水性が向上し、雨水などに対する耐久性も著しく向上されるため好ましい。被塗装物品としては、コンクリート、石膏ボードなどの無機材料や、プラスチック、木材などの有機材料からなる種々の物品が挙げられる。
【００１７】
本発明の虫類登高防止塗料の塗布幅は、対象とする虫類の体長以上の幅であることが好ましく、虫類の体長の２倍以上の幅であることがより好ましく、虫類の体長の３倍以上の幅であることがさらに好ましい。塗布幅が狭い場合、虫類が登高する場合があり好ましくない。なお虫類の体長とは、手足を伸ばして計測した長さである。
また、本発明の虫類登高防止塗料の塗布量は、乾燥後の塗膜の重量で１〜２０００ｇ／ｍ２が好ましく、５〜１０００ｇ／ｍ２がより好ましく、１０〜２００ｇ／ｍ２がさらに好ましい。塗布量が少なすぎる場合、壁面の凹凸によっては虫類が登高する場合があり好ましくない。また、塗布量が多すぎる場合、塗装物品から虫類登高防止処理塗膜が剥離しやすくなり好ましくない。
【００１８】
本発明によれば、アリ、シロアリ、ダンゴ虫、ムカデ等の歩行性虫類は、登高防止処理された壁面を登高することが困難になるため、家屋内への侵入を防止することができる。また、本発明の登高防止塗料は、人体や動物に対する悪影響も少なく、長期間にわたり効果が持続される。
本発明の虫類登高防止塗料は、苗木の茎やポットに塗布して害虫の登高を防止したり、ダニ類が床からベッド部に登高することを防止したり、シロアリが家屋の基礎部分からの登高を防止したり、ハエやアブ等の昆虫が飛来して壁面に止まることを防止したり、軒先等への蜂の巣の設営を防止することにも応用可能であり、極めて有用である。
【００１９】
【実施例】
以下、実施例及び比較例により本発明をさらに詳しく説明するが、これらは何ら本発明を限定するものではない。
なお、実施例は例１〜３であり、比較例は例４〜５である。
また、以下において、％は質量％を意味し、部は質量部を意味する。
【００２０】
各項目の評価方法を以下に示す。
（Ａ）不揮発分（％）：重量既知のアルミ皿に入れたサンプル約１０ｇをオーブン中において、１２０℃で２時間乾燥し、不揮発分を算出した。
（Ｂ）不揮発分に対する含フッ素樹脂の割合（％）：メーカーのカタログ記載濃度および添加量から計算した。
（Ｃ）含フッ素樹脂の平均粒径（μｍ）：電子顕微鏡で観察し、任意に選んだ１００個の粒子の縦横の大きさの平均値を算出した。
【００２１】
（Ｄ）塗布量（ｇ／ｍ２）：虫類登高防止塗料を塗布・乾燥した塗膜を一定面積採取し、精密天秤で重量を測定して乾燥後の塗布量を算出した。
（Ｅ）虫類塗高防止効果：図１に示すように、１０ｃｍ角の石膏ボードで組み立てた容器内壁の上部に一定幅で虫類登高防止処理を行ない、体長約１０ｍｍのダンゴ虫１０匹を入れ、１時間後および２４時間後に、逃亡できずに容器内に残ったダンゴ虫の個体数を計数した。なお時間経過後の個体数が多いほど優れた虫類登高防止効果を有しており好ましい。
【００２２】
［例１］
含フッ素樹脂ディスパージョンであるＰＴＦＥディスパージョン（旭硝子フロロポリマーズ（株）製、商品名「フルオンＡＤ９１２」、分散媒：水、ＰＴＦＥ平均粒径０．２５μｍ、不揮発分６０％、ＰＴＦＥ含有量５５％、不揮発分に対する含フッ素樹脂の割合は９２％）を虫類塗高防止塗料として用い、図１の容器内壁上部にスプレー塗布し、１日乾燥させ、虫類塗高防止処理を行なった。塗布幅は１５ｍｍになるようにマスキングして塗布を行ない、塗布量は２５ｇ／ｍ２であった。ダンゴ虫は虫類登高防止処理部分を登ることができず、２４時間後も容器中に全数留まり、優れた虫類登高防止効果を示した。その結果を表１に示す。
【００２３】
［例２］
含フッ素樹脂ディスパージョンであるＰＦＡディスパージョン（３Ｍ（株）製、商品名「ダイネオンＴＦＡ６９００」、分散媒：水、ＰＦＡ平均粒径０．２２μｍ、不揮発分５２％、ＰＦＡ含有量５０％、不揮発分に対する含フッ素樹脂の割合は９６％）を虫類登高防止塗料として用い、例１と同様に塗布して虫類登高防止処理を行ない、良好な結果を得た。その結果を表１に示す。
【００２４】
［例３］
含フッ素樹脂であるＰＴＦＥ粉末（旭硝子フロロポリマーズ（株）製、商品名「フルオンＬ１７３Ｊ」、ＰＴＦＥ平均粒径７μｍ）を２００部、水を６００部、ノニオン系界面活性剤（日本触媒（株）製、商品名「ソフタノール９０」）を２０部、アクリルエマルジョン（クラリアント社製、商品名「モビニールＤＭ７７４」、平均粒径：０．０６μｍ、不揮発分４６％）を２００部を混合し、超音波ホモジナイザーで１０分間分散し虫類登高防止塗料を得た。この虫類登高防止塗料の不揮発分は３１．２％であり、不揮発分に対する含フッ素樹脂の割合は６４％であった。
この虫類登高防止塗料を刷毛塗りし、自然乾燥させ、幅３０ｍｍで塗布量５５ｇ／ｍ２の虫類登高防止処理を行なった。この場合も優れた虫類登高防止効果を示した。その結果を表１に示す。
【００２５】
［例４］
例３で使用したアクリルエマルジョンの配合量を５００部に増やした他は、例３と同様に虫類登高防止塗料を作り、処理を行なったが、不揮発分に対する含フッ素樹脂の割合が４４％と低いために虫類登高防止効果は劣る結果であった。その結果を表１に示す。
【００２６】
［例５］
離型剤として使われる、フッ素系オイル（アウジモント社製、商品名「フォンブリン（登録商標）Ｙ−ＬＶＡＣ０６／６」）を使用し、幅３０ｍｍに刷毛塗りした。このフッ素系オイルは、粒子状でないために塗布１日後には壁材に浸透してしまっており、虫類登高防止効果は得られなかった。
【００２７】
【表１】
2005015648.tif 000002
【００２８】
【発明の効果】
本発明によると、塗装物品の任意の面での虫類の登高を防止することができる。
【図面の簡単な説明】
【図１】実施例において、虫類登高防止効果を測定するために使用する容器の斜視図である。
【符号の説明】
１  容器の側壁
２  容器の底面
３  虫類登高防止塗料の塗布部
４  ダンゴ虫
【図１】
2005015648.tif 000003